Brevet FR3090667A1 — publié le 20200626

Description Titre de l'invention : Pneumatique pourvu d'un flanc externe dont la composition comprend un dérivé de polyoxyde d'éthylène [0001] La présente invention est relative aux bandages pneumatiques et plus particu- lièrement aux flancs externes de pneumatiques, c'est-à-dire, par définition, aux couches élastomériques situées radialement à l'extérieur du pneumatique, qui sont en contact avec l'air ambiant. [0002] En effet, il est possible de définir au sein du pneumatique trois types de zones : - La zone radialement extérieure et en contact avec l'air ambiant, cette zone étant essentiellement constituée de la bande de roulement et du flanc externe du pneumatique. Un flanc externe est une couche élastomérique disposée à l'extérieur de l'armature de carcasse par rapport à la cavité interne du pneumatique, entre le sommet et le bourrelet de sorte à couvrir totalement ou partiellement la zone de l'armature de carcasse s'étendant du sommet au bourrelet. - La zone radialement intérieure et en contact avec le gaz de gonflage, cette zone étant généralement constituée par la couche étanche aux gaz de gonflage, parfois appelée gomme intérieure (« inncr liner » en anglais). - La zone interne du pneumatique, c'est-à-dire celle comprise entre les zones extérieure et intérieure. Cette zone inclut des couches ou nappes qui sont appelées ici couches internes du pneumatique. Cc sont par exemple des nappes carcasses, des sous-couches de bande de roulement, des nappes dc ceintures de pneumatiques ou tout autre couche qui n'est pas en contact avec l'air ambiant ou le gaz de gonflage du pneumatique. [0003] Comme l'illustrent de nombreux documents parmi lesquels on peut citer les documents EP 1 097 966, EP 1 462 479 B 1, EP 1 975 200 A I, EP 1 033 265 B I, EP 1 357 149 A2, EP 1 231 080 Al et US 4,824,900, les compositions traditionnellement utilisées pour des flancs sont à base dc caoutchouc naturel et de caoutchouc synthétique comme le polybutadiène, et de noir de carbone. [0004] Pour les manufacturiers de pneumatiques, la composition d'un flanc de pneumatique doit présenter de nombreuses caractéristiques parfois difficiles à concilier, et notamment une bonne résistance à l'ozone. Une solution connue est d'ajouter dans la composition une cire asti-ozone. Cependant, la cire anti-ozone présente l'inconvénient de migrer vers l'extérieur des flancs, faisant apparaitre des tâches blanchâtres qui pénalisent l'esthétique des pneumatiques. Ce phénomène est appelé efflorescence. Il est donc intéressant pour les industriels du pneumatique de disposer de compositions pour flanc présentant les propriétés techniques de résistance à l'ozone, sans que 2 l'efflorescence ne pénalise l'esthétique des flancs de pneumatique. Afin de réduire l'efflorescence, une solution connue consiste à ajouter des polyols, tels que des polypropylène glycols ou des polyéthylène glycols fonctionnalisés. Toutefois, de tels additifs tendent à migrer excessivement lors du stockage et de l'usage du pneumatique, de telle sorte que la surface devient collante et grasse au toucher. [0005] Le document EP1097966 Al décrit l'utilisation de certains dérivés de polyoxydcs d'éthylène, comprenant de 2 à 15 motifs polyoxydc d'éthylène, pour améliorer les phénomènes de coloration. Cependant, les solutions proposées dans ce document peuvent encore être améliorées, et en particulier pour permettre l'utilisation d'une plus grande quantité de cire dans les compositions et donc une meilleure protection aux attaques de l'ozone sur les pneumatiques. [0006] Dans ce contexte, une solution apportée par les demanderesses et permettant d'obtenir des pneumatiques qui présentent les propriétés techniques, esthétiques et de toucher discutées ci-dessus, consiste à utiliser de nouvelles compositions de flancs comme explicité ci-après. [0007] L'invention proposée à présent a pour objet un pneumatique pourvu d'un flanc externe, ledit flanc externe comprenant au moins une composition à hase d'au moins 15 à 70 pcc d'élastomère isoprénique, 25 à 85 pcc d'élastomère butadiénique, 10 à 100 pce de noir de carbone ; 0,75 à 2,7 pcc de dérivé de polyoxyde d'éthylène de formule générale (Chenil) ci-dessous, dans lequel n est un nombre compris dans un domaine allant de 20 à 25, et m est un nombre compris dans un domaine allant de 11 à 17 ; 0,5 à 10 pce de cire anti-ozone, et un système de réticulation. [Chem.1] rt [0008] L'invention concerne plus particulièrement les bandages pneumatiques destinés à équiper des véhicules à moteur de type tourisme, SUV ("Sport Utility Vehicles"), ou deux roues (notamment motos), ou avions, ou encore des véhicules industriels choisis parmi camionnettes, « Poids-lourd », c'est-à-dire métro, bus, engins de transport routier (camions, tracteurs, remorques), véhicules hors-la-route tels qu'engins agricoles ou de génie civil, et autres véhicules de transport ou de manutention. [0009] L'invention ainsi que ses avantages seront aisément compris à la lumière de la des- cription et des exemples de réalisation qui suivent, ainsi que de la figure unique relative à ces exemples qui schématise, en coupe radiale, un bandage pneumatique conforme à l'invention. [0010] Par l'expression «composition à base de» il faut entendre une composition 3 comportant le mélange et/ou le produit de réaction in situ des différents constituants de hase utilisés, certains de ces constituants pouvant réagir et/ou étant destinés à réagir entre eux, au moins partiellement, lors des différentes phases de fabrication de la composition, ou lors de la cuisson ultérieure, modifiant la composition telle qu'elle est préparée au départ. Ainsi les compositions telles que mises en oeuvre pour l'invention peuvent être différentes à l'état non réticulé et à l'état réticulé. [0011] Par ailleurs, le ternie « pce » signifie au sens de la présente demande de brevet, partie en poids pour cent parties d'élastomères, de manière bien connue de l'homme du métier. [0012] Dans la présente description, sauf indication expresse différente, tous les pour- centages (%) indiqués sont des pourcentages en niasse. D'autre part, tout intervalle de valeurs désigné par l'expression "entre a et h" représente le domaine de valeurs allant de plus de a à moins de h (c'est-à-dire bornes a et h exclues) tandis que tout intervalle de valeurs désigné par l'expression "de a à h" signifie le domaine de valeurs allant de a jusqu'à h (c'est-à-dire incluant les homes strictes a et h). [0013] Lorsqu'on fait référence à un composé « majoritaire », on entend au sens de la présente invention, que ce composé est majoritaire parmi les composés du même type dans la composition, c'est-à-dire que c'est celui qui représente la plus grande quantité en masse parmi les composés du même type. Ainsi, par exemple, un polymère majoritaire est le polymère représentant la plus grande masse par rapport à la masse totale des polymères dans la composition. De la même manière, une charge dite majoritaire est celle représentant la plus grande masse parmi les charges de la composition. A titre d'exemple, dans un système comprenant un seul polymère, celui-ci est majoritaire au sens de la présente invention ; et dans un système comprenant deux polymères, le polymère majoritaire représente plus de la moitié de la masse des polymères. Au contraire, un composé « minoritaire » est un composé qui ne représente pas la fraction massique la plus grande parmi les composés du même type. [0014] Lorsqu'on fait référence à une unité (ou monomère) « majoritaire » au sein d'un même composé (ou polymère), on entend au sens de la présente invention, que cette unité (ou monomère) est majoritaire parmi les unités (ou monomères) formant le composé (ou polymère), c'est-à-dire que c'est celle qui représente la plus grande fraction, en masse parmi les unités (ou monomères) formant le composé (ou polymère). Ainsi, par exemple, une résine majoritairement composée d'unités issues de monomères en C5 est une résine dans laquelle les unités en C5 représentent la plus grande quantité en masse, parmi toutes les unités composant ladite résine. Dit autrement, un monomère « majoritaire » ou un ensemble de monomères « majoritaires », est un monomère (ou un ensemble de monomères) qui représente la fi-action massique la plus grande dans le polymère. Au contraire, un monomère « minoritaire » est un monomère qui ne représente pas la fraction molaire la plus grande dans le polymère. [0015] Les composés mentionnés dans la description peuvent être d'origine fossile ou hiosourcés. Dans ce dernier cas, ils peuvent être, partiellement ou totalement, issus de la biomasse ou obtenus à partir de matières premières renouvelables issues de la biomasse. Sont concernés notamment les polymères, les plastifiants, les charges, etc. [0016] Composition élastomère de flanc externe [0017] Le pneumatique selon l'invention a pour caractéristique essentielle d'être pourvu d'un flanc externe, ledit flanc externe comprenant au moins une composition à hase d'au moins 15 à 70 pcc d'élastomère isoprénique, 25 à 85 pcc d'élastomère butadiénique, 10 à 100 pcc de noir de carbone ; 0,75 à 2,7 pcc de dérivé de polyoxyde d'éthylène de formule générale (Cheml ) ci-dessous, dans lequel n est un nombre compris dans un domaine allant de 20 à 25, et ni est un nombre compris dans un domaine allant de 11 à 17 ; 0,5 à 10 pcc de cire anti-ozone, et un système de réticulation. [Chem.1] [0018] Elastomères [0019] De façon usuelle, on utilise indifféremment dans le texte les termes « élastomère » et « caoutchouc » qui sont interchangeables. [0020] Par élastomère ou caoutchouc « diénique », doit être compris de manière connue un (on entend un ou plusieurs) élastomère issu au moins en partie (i.c ; un homopolymère ou un copolymère) de monomères diènes (monomères porteurs de deux doubles liaisons carbone-carbone, conjuguées ou non). [0021] Ces élastomères diéniques peuvent être classés dans deux catégories : "essen- tiellement insaturés" ou "essentiellement saturés". [0022] On entend en général par "essentiellement insaturé", un élastomère diénique issu au moins en partie de monomères diènes conjugués, ayant un taux de motifs ou unités d'origine diénique (diènes conjugués) qui est supérieur à 15% (% en mole). Dans la catégorie des élastomères diéniqucs "essentiellement insaturés", on cntcnd en particulier par élastomère diénique "fortement insaturé" un élastomère diénique ayant un taux de motifs d'origine diénique (diènes conjugués) qui est supérieur à 50%. [0023] C'est ainsi que des élastomères diéniques tels que certains caoutchoucs butyl ou les copolymères de diènes et d'alpha-oléfines typo EPDM peuvent être qualifiés d'élastomères diéniqucs "essentiellement saturés" (taux de motifs d'origine diénique faible ou très faible, toujours inférieur à 15%). [0024] Ces définitions étant données, on entend plus particulièrement par élastomère diénique essentiellement insaturé, susceptible d'être utilisé dans les flancs externes conformes à l'invention: (a) tout homopolymère obtenu par polymérisation d'un monomère diène conjugué ayant de 4 à 12 atonies de carbone; (h) tout copolymère obtenu par copolymérisation d'un ou plusieurs diènes conjugués entre eux ou avec un ou plusieurs composés vinyle aromatique ayant de 8 à 20 atomes de carbone. [0025] Pour les besoins de l'invention, la composition du flanc externe comprend de 15 à 70 pce d'élastomère isoprénique, et de 25 à 85 pce d'élastomère butadiénique. [0026] Par élastomère isoprénique, on entend tous les élastomères majoritairement constitués de monomères isoprène. De préférence, l'élastomère isoprénique est choisi dans le groupe constitué par les polymères d'isoprène, les copolymères d'isoprène et leurs mélanges. Parmi les copolymères d'isoprène, on peut citer ceux comprenant à titre de co-monomère, minoritaire, le styrène (SIR), le butadiène (BIR) ou le styrène et le butadiène (SBIR). [0027] Conviennent par exemple tous les copolymères isoprène-styrène et notamment ceux ayant une teneur en styrène comprise entre 5% et 50% en poids et une Tg comprise entre - 25°C et 50°C, conviennent également les copolymères de butadiène-isoprène ayant une teneur en isoprène comprise entre 50% et 90% en poids et une Tg de - 40°C à - 80°C. Dans le cas des copolymères de butadiène-styrène-isoprène conviennent au titre d'élastomère isoprénique ceux ayant une teneur en isoprène supérieure à la teneur en styrène et en butadiène, et notamment ceux ayant une teneur en isoprène comprise entre 50% et 60% en poids. [0028] Plus préférentiellement, l'élastomère isoprénique est choisi dans le groupe constitué par le caoutchouc naturel (NR), les polyisoprènes de synthèse (IR) et leurs mélanges. De manière très préférée, l'élastomère isoprénique est du caoutchouc naturel. [0029] Parmi les polyisoprènes de synthèse, sont utilisés de préférence des polyisoprènes ayant un taux (% molaire) de liaisons cis-1,4 supérieur à 90%, plus préférentiellement encore supérieur à 98%. [0030] De préférence, le taux d'élastomère isoprénique est compris clans un domaine allant de 30 à 60 pce, de préférence de 35 à 50 pce. [0031] Par élastomère butadiénique, on entend tous les élastomères majoritairement constitués de monomères butadiène. De préférence, l'élastomère butadiénique est choisi clans le groupe constitué par les polymères de butadiène, les copolymères de butadiène et leurs mélanges. Parmi les copolymères de butadiène, on peut citer ceux comprenant à titre de co-monomère, minoritaire, le styrène (SBR), l'isoprène (BIR) ou le styrène et l'isoprène (SBIR). 6 [0032] Conviennent tous les polyhutadiènes et en particulier ceux ayant une teneur (% molaire) en unités -1,2 comprise entre 4% et 80% ou ceux ayant une teneur (% molaire) en cis-1,4 supérieure à 80%. [0033] Conviennent également tous les copolymères de butadiène-styrène et en particulier ceux ayant une température de transition vitreuse, Tg, (mesurée selon ASTM D3418) comprise entre 0°C et - 70°C et plus particulièrement entre - 10°C et - 60°C, une teneur en styrène comprise entre 5% et 60% en poids et plus particulièrement entre 20% et 50%, une teneur (% molaire) en liaisons -1,2 de la partie hutadiénique comprise entre 4% et 75%, une teneur (% molaire) en liaisons trans-1,4 comprise entre 10% et 80%, [0034] Conviennent également les copolymères de butadiène-isoprène ceux ayant une teneur en isoprène comprise entre 5% et 50% en poids et une Tg de - 40°C à - 80°C. [0035] Dans le cas des copolymères de butadiène-styrène-isoprène conviennent au titre d'élastomère butadiénique notamment ceux ayant une teneur en butadiène supérieure à la teneur en styrène et en isoprène. [0036] Plus préférentiellement, l'élastomère hutadiénique est choisi dans le groupe constitué par le polybutadiène (BR), les copolymères butadiène-styrène (SBR) et leurs mélanges. De manière très préférée, l'élastomère hutadiénique est du polyhutadiène. [0037] De préférence, le taux d'élastomère hutadiénique est compris dans un domaine allant de 40 à 70 pce, de préférence de 50 à 65 pce. [0038] De manière préférée pour l'invention, les élastomères isopréniques et butadiéniques sont les seuls élastomères de la composition, ce qui signifie que la somme de leurs taux en pce, est de 100 pce. [0039] Alternativement, à titre complémentaire, la composition du flanc externe du pneumatique de l'invention peut comprendre d'autres élastomères, et ce à un taux préférentiellement inférieur ou égal à 30 pce, de préférence à un taux inférieur ou égal à 25 pce, 20 pce voire 15 pce. [0040] A ce titre, tout élastomère connu de l'homme de l'ait et n'étant pas défini ci-dessus comme élastomère isoprénique ou butadiénique est utilisable. [0041] Noir de carbone et charges [0042] La composition du flanc externe du pneumatique de l'invention comprend de 10 à 100 pce de noir de carbone. [0043] On peut utiliser tout type noir de carbone connu pour ses capacités à renforcer une composition de caoutchouc utilisable pour la fabrication de pneumatiques. [0044] Comme noirs de carbone conviennent tous les noirs de carbone conventionnellement utilisés dans les pneumatiques (noirs dits de grade pneumatique). Par exemple, on citera plus particulièrement les noirs de carbone renforçants de grade ASTM N115, N134, N234, N326, N330, N339, N347, N375, ou encore, selon les applications visées, les noirs de séries plus élevées (par exemple N550, N660, N683, N772), voire même 7 N990. [0045] Dans le cas d'une utilisation de noirs de carbone avec un élastomère isoprénique, les noirs de carhone pourraient être par exemple déjà incorporés à l'élastomère isoprénique sous la forme d'un masterhatch (voir par exemple demandes WO 97/36724 ou WO 99/16600). [0046] De préférence pour l'invention, on peut utiliser un noir de carhone de haute surface spécifique. On entend ici par surface spécifique la surface spécifique BET mesurée selon la norme ASTM D6556-09 [méthode multipoints (Spoints)-gaz : azote- domaine de pression relative P/PO : 0.05 à 0.30]. [0047] Ainsi, pour les besoins de l'invention, dans la composition du flanc externe, 10 à 100 pce du noir de carhone, de préférence 10 à 45 pce présente une surface spécifique supérieure à 60m2/g, de préférence supérieure à 80m2/g. Plus préférentiellement, 10 à 100 pce du noir de carhone, de préférence 10 à 45 pce présente une surface spécifique supérieure à 90m2/g, de préférence supérieure à 110m2/g. [0048] De préférence dans la composition du flanc externe du pneumatique de l'invention, la quantité totale de noir de carbone est comprise dans un domaine allant de 20 à 60 pce, de préférence de 25 à 55 pcc. [0049] De préférence pour l'invention, le noir de carhone est la seule charge renforçante dans la composition du flanc externe du pneumatique, de préférence la seule charge. [0050] Alternativement et à titre complémentaire, la composition du flanc externe du pneumatique de l'invention peut comprendre une autre charge, éventuellement renforçante, de préférence à un taux total inférieur à 20 pce, plus préférentiellement inférieur à 15 pce. [0051] A ce titre conviennent les charges organiques autres que le noir de carbone, les charges inorganiques renforçantes ou encore les charges non-renforçantes. [0052] Comme exemples de charges organiques autres que des noirs de carbone, on peut citer les charges organiques de polyvinylaromatique fonctionnalisé telles que décrites dans les demandes WO-A-2006/069792 et WO-A-2006/069793. [0053] Comme charges inorganiques renforçantes conviennent notamment des charges minérales du type siliceuse, en particulier de la silice (SiO2), ou du type alumineuse, en particulier de l'alumine (A1203). La silice utilisée peut être toute silice renforçante connue de l'homme du métier, notamment toute silice précipitée ou pyrogénée présentant une surface BET ainsi qu'une surface spécifique CTAB toutes deux inférieures à 450 m2/g, de préférence de 30 à 400 m2/g A titre de silices précipitées hautement dispersibles (dites "HDS"), on citera par exemple les silices "Ultrasil" 7000 et "Ultrasil" 7005 de la société Degussa, les silices "Zeosil" 1165MP, 1135MP et 1115MP de la société Rhodia, la silice "Hi-Sil" EZ1500 de la société PPG, les silices "Zeopol" 8715, 8745 et 8755 de la Société Huber, les silices à haute surface spécifique 8 telles que décrites dans la demande WO 03/16837. [0054] Pour coupler la charge inorganique renforçante à l'élastomère diénique, on utilise de manière connue un agent de couplage (ou agent de liaison) au moins bifonctionnel destiné à assurer une connexion suffisante, de nature chimique et/ou physique, entre la charge inorganique (surface de ses particules) et l'élastomère diénique, en particulier des organosilanes ou des polyorganosiloxancs hifonctionnels. [0055] Comme charge non-renforçante, on peut citer celles choisies dans le groupe constitué par le carbonate de calcium, le kaolin, la montmorillonitc, le silicate d'aluminium, le silicate de magnésium et leurs mélanges. [0056] Dérivé de polyoxyde d'éthylène [0057] La composition du flanc externe du pneumatique de l'invention comprend de 0,75 à 2,7 pcc de dérivé de polyoxydc d'éthylène de formule générale (Cheml) ci-dessous, dans lequel n est un nombre compris dans un domaine allant de 20 à 25, et ni est un nombre compris dans un domaine allant de 11 à 17. [Chem.1] [0058] Dc préférence dans le dérivé de polyoxydc d'éthylène de formule générale (Cheml), n est un nombre compris dans un domaine allant de 20 à 23, plus préférentiellement, n est égal à 20. [0059] Dc préférence dans le dérivé de polyoxydc d'éthylène de formule générale (Cheml), m est un nombre compris dans un domaine allant de 13 à 17, plus préférentiellement, m est égal à 15. [0060] La masse moléculaire moyenne en masse (Mw) du dérivé de polyoxydc d'éthylène de formule générale (Cheml) est de préférence comprise dans un domaine allant de 1080 g/mol à 1412 g/mol, de préférence de 1080 g/mol à 1200 g/mol. [0061] En effet, les demanderesses ont trouvé qu'une telle quantité d'un tel dérivé de polyoxydc d'éthylène permettait aux compositions de flanc de pneumatique de présenter un excellent équilibre des performances de résistance à l'ozone, sans dégradation esthétique ni au toucher, de la composition après cuisson. En comparaison, d'autres dérivés de polyoxyde d'éthylène s'avèrent moins efficaces, voire inefficaces. [0062] Les dérivés de polyoxyde d'éthylène de formule générale (Chenil) sont des tensio- actifs. La solubilité de tout agent tensio-actif est caractérisée par sa balance hydrophile-lipophile (HLB). La phase dans laquelle l'émulsifiant sera le plus soluble formera la phase continue de l'émulsion. Un émulsifiant soluble dans l'eau stabilisera une émulsion huile dans eau et inversement. Les valeurs de la HLB s'échelonnent entre 1 et 9 20 et, plus la valeur HLB est élevée plus l'émulsifiant est hydrophile. De préférence pour l'invention, on choisira un dérivé de polyoxyde d'éthylène de formule générale (Chenil) dont la valeur de HLB est supérieure à 14, de préférence comprise dans un domaine allant de 14 à 20 et plus préférentiellement entre 15 et 17. [0063] De tels composés sont disponibles dans le commerce tels que le polyoxyéthylène (23) lauryl éther (« Brij 35 » ou « Brij L23 »; HLB = 16,9), cereareth-20 (« Brij CS 20 » ou « Brij C20 », HLB = 15,7), le polyoxyéthylène (25) ceteareth-25 (« Brij CS25 », HLB = 16,2), le polyoxyéthylène (20) d'alcools en C13-15 (« Synperonic A20 », HLB = 16,2), le polyoxyéthylène (20) stearyl (« Brij S20 », HLB = 15,3). [0064] Cire anti-ozone [0065] La composition du flanc externe du pneumatique de l'invention comprend de 0,5 à pcc de cire anti-ozone. [0066] Les cires anti-ozone sont bien connues de l'homme de l'art. Ces cires antiozonantcs filmoelles peuvent être par exemple des cires paraffiniqucs, des cires microcristallines ou des mélanges de cires paraffiniqucs et micro-cristallines. Elles sont constituées d'un mélange d'alcanes linéaires et d'alcanes non linéaires (iso-alcanes, cyclo-alcanes, alcanes ramifiés) issus du raffinage du pétrole ou de l'hydrogénation catalytique du monoxyde de carbone (Fisher Tropsch Proccss) comportant majoritairement des chaînes d'au moins 20 atomes de carbone. [0067] Toutes les cires antiozonantcs connues de l'homme du métier peuvent être utilisées, y compris les cires naturelles comme pal- exemple la cire de Candelilla ou la cire de Carnauba. Ces cires peuvent par ailleurs être utilisées en coupages. [0068] On peut citer les cires commerciales « Varazon 4959 » ou « Varazon 6500 » ou encore « Varazon 6810 » de la société Sasol, « Ozoace 0355 » de la société Nippon Seiro, « Negozone 9343 » de la société H&R, « H3841 » de la société Yanggu Huatai. [0069] De préférence, la cire anti-ozone contient de 50 % à 75 % d'alcanes linéaires comportant 30 atomes de carbone à 38 atomes de carbone rapporté à la quantité totale d'alcanes linéaires. [0070] De préférence dans la composition du flanc externe du pneumatique de l'invention, la quantité de cire anti-ozone est comprise dans un domaine allant de 0,7 à 5 pce, plus préférentiellement de 0,7 à 3 pce. Plus préférentiellement, la quantité de cire antiozone est comprise dans un domaine allant de 0,9 à 3 pce, de préférence, de 1,2 à 2,8 pce. [0071] Système de réticulation [0072] Le système de réticulation peut être un système de vulcanisation, il est préféren- tiellement à base de soufre (ou donneur de soufre) et d'un accélérateur primaire de vulcanisation. A ce système de vulcanisation viennent optionnellement s'ajouter, divers accélérateurs secondaires ou activateurs de vulcanisation connus (préférentiellement 10 pour 0,5 à 5,0 pce chacun) tels qu'oxyde de zinc, acide stéarique, dérivés guanidiques (en particulier diphénylguanidine), etc. Le soufre ou un donneur de soufre est utilisé à un taux préférentiel compris entre 0,5 et 10 pce, plus préférentiellement compris entre 0,5 et 5,0 pce, par exemple entre 0,5 et 3,0 pce lorsque l'invention est appliquée à un flanc externe de pneumatique. Parmi les donneurs de soufre on peut citer par exemple les alkyl phénol disulfures (APDS) tel que par exemple le disulfure de paratertiohutylphénol. [0073] On peut utiliser comme accélérateur (primaire ou secondaire) tout composé sus- ceptible d'agir comme accélérateur de vulcanisation des élastomères diéniques en présence de soufre, notamment des accélérateurs du type thiazoles ainsi que leurs dérivés, des accélérateurs de type thiurames, dithiocarbamates de zinc. Ces accélérateurs sont plus préférentiellement choisis dans le groupe constitué par le disulfure de 2-mercaptohenzothiazyle (en abrégé "MBTS"), N-cyclohexyl-2-henzothiazyle sulfénamide (en abrégé "CBS"), N,N-dicyclohexyl-2-henzothiazyle sulfénamide (en abrégé "DCBS"), N-ter-hutyl-2-henzothiazyle sulfénamide (en abrégé "TBBS"), Nter-hutyl-2-henzothiazyle sulfénimide (en abrégé "TBSI"), dibenzyldithiocarbamate de zinc (en abrégé "ZBEC") et les mélanges de ces composés. De préférence, on utilise un accélérateur primaire du type sulfénamide. [0074] Additifs divers [0075] La composition de flanc externe décrite précédemment peut comporter par ailleurs les divers additifs usuellement présents dans les flancs externes connus de l'homme du métier. On citera par exemple des agents de protection tels que antioxydants ou antiozonants, anti-UV, divers agents de mise en oeuvre ou autres stabilisants, ou encore des promoteurs aptes à favoriser l'adhésion au reste de la structure de l'objet pneumatique. [0076] Plastifiants Résine et Huile [0077] La composition du flanc externe du pneumatique de l'invention peut en outre comprendre un résille hydrocarbonée, également appelée résine plastifiante. [0078] On rappelle ici que la dénomination "résine" est réservée dans la présente demande, par définition connue de l'homme du métier, à un composé qui est solide à température ambiante (23°C), par opposition à un composé plastifiant liquide tel qu'une huile d'extension ou huile plastifiante. A température ambiante (23°C), ces huiles, plus ou moins visqueuses, sont des liquides (c'est-à-dire, pour rappel, des substances ayant la capacité de prendre à terme la forme de leur contenant), par opposition notamment à des résines ou des caoutchoucs qui sont par nature solides. [0079] Les résines hydrocarbonées sont des polymères bien connus de l'homme du métier, essentiellement à base de carbone et hydrogène, utilisables en particulier comme agents plastifiants dans des matrices polymériques. Elles ont été décrites par exemple 11 dans l'ouvrage intitulé "Hydrocarhon Resins" de R. Mildenberg, M. Zandcr et G. Collin (New York, VCH, 1997, ISBN 3-527-28617-9) dont le chapitre 5 est consacré à leurs applications, notamment en caoutchouteric pneumatique (5.5. "Rubber Tires and Mechanical Goods"). Elles peuvent être aliphatiques, cycloaliphatiques, aromatiques, aromatiques hydrogénées, du type aliphatique/aromatique c'est-à-dire à hase de monomères aliphatiques et/ou aromatiques. Elles peuvent être naturelles ou synthétiques, à hase ou non de pétrole (si tel est le cas, connues aussi sous le nom de résines de pétrole). Elles sont par définition miscibles (i.c., compatibles) aux taux utilisés avec les compositions de polymères auxquelles elles sont destinées, de manière à agir comme de véritables agents diluants. Leur Tg est de préférence supérieure à 0°C, notamment supérieure à 20°C (le plus souvent comprise entre 30°C et 120°C). [0080] De manière connue, ces résines hydrocarbonées peuvent être qualifiées aussi de résines thermoplastiques en ce sens qu'elles se ramollissent par chauffage et peuvent ainsi être moulées. Elles peuvent se définir également par un point ou température de ramollissement (en anglais, "softening point"), température à laquelle le produit, par exemple sous forme de poudre, s'agglutine. La température de ramollissement d'une résine hydrocarbonée est généralement supérieure d'environ 50 à 60°C à sa valeur de Tg. [0081] Les résines hydrocarbonées thermoplastiques peuvent être aliphatiques, ou aro- matiques ou encore du type aliphatique/ aromatique c'est-à-dire à hase de monomères aliphatiques et/ou aromatiques. Elles peuvent être naturelles ou synthétiques, à base ou non de pétrole (si tel est le cas, connues aussi sous le nom de résines de pétrole). [0082] A titre de monomères aromatiques conviennent par exemple le styrène, l'alpha- mé- thylstyrène, l'ortho-, méta-, para-méthylstyrène, le vinyle-toluène, le paratertiobutylstyrène, les méthoxystyrènes, les chlorostyrènes, le vinylmésitylène, le divinylbenzène, le vinylnaphtalène, tout monomère vinylaromatique issu d'une coupe C9 (ou plus généralement d'une coupe C8 à C10). De préférence, le monomère vinylaromatique est du styrène ou un monomère vinylaromatique issu d'une coupe C9 (ou plus généralement d'une coupe C8 à C10). De préférence, le monomère vinylaromatique est le monomère minoritaire, exprimé en fraction molaire, dans le copolymère considéré. [0083] Selon un mode de réalisation particulièrement préférentiel, la résine plastifiante hy- drocarbonée est choisie dans le groupe constitué par les résines d'homopolymères ou copolymères de cyclopentadiène (en abrégé CPD) ou dicyclopentadiène (en abrégé DCPD), les résines d'homopolymères ou copolymères terpène, les résines d'homopolymères ou copolymères terpène phénol, les résines d'homopolymères ou copolymères de coupe C5, les résines d'homopolymères ou copolymères de coupe C9, les résines d'homopolymères et copolymères d'alpha-méthyl-styrène et les mélanges de 12 ces résines. Le ternie "terpène" regroupe ici de manière connue les monomères alphapinène, beta-pinène et limonène ; préférentiellement est utilisé un monomère li monène, composé se présentant de manière connue sous la forme de trois isomères possibles : le L-li monène (énantiomère lévogyre), le D-li monène (énantiomère dextrogyre), ou bien le dipentène, racémique des énantiomères dextrogyre et lévogyre. Parmi les résines plastifiantes hydrocarbonées ci-dessus, on citera notamment les résines d'homo- ou copolymères d'alphapinène, hetapinène, dipentène ou polylimonène. [0084] De manière très préférentielle, la résine hydrocarbonée utilisée pour l'invention est majoritairement composée d'unités issues de monomères Ci A titre de monomères C5 on entend selon la présente invention et de manière conventionnelle pour l'homme du métier, les monomères issus de coupes pétrolières en C4 à C6. Conviennent par exemple les 1,3 pentadiènes, cis et trans, les pentènes, le cyclopentadiène, de cyclopentenc,Ic pyperylene, l'isoprene etc. Cette résine dite Ci majoritairement composée d'unités issues de monomères C5, peut comprendre, en plus de ces unités, et à titre minoritaire, des unités aliphatiques, ou aromatiques ou encore du type aliphatique/ aromatique c'est-à-dire à hase de monomères aliphatiques et/ou aromatiques, autres que C5. [0085] De préférence pour l'invention, le taux de résine hydrocarbonée est compris dans un domaine allant de 1 à 50 pce, préférentiellement de 5 à 30 pce. [0086] De préférence dans la composition du flanc externe du pneumatique de l'invention, la quantité de résille hydrocarbonée est comprise dans un domaine allant de 7 à 25 pce, de préférence de 8 à 20 pce. [0087] De préférence pour l'invention, la composition du flanc externe du pneumatique de l'invention ne comprend pas d'autre résine que la résine C5 décrite ci-dessus. [0088] Huile plastifiante [0089] De préférence pour l'invention, la composition du flanc externe du pneumatique de l'invention ne comprend pas d'huile plastifiante ou en comprend moins de 25 pce. [0090] De préférence pour l'invention, la composition du flanc externe du pneumatique de l'invention ne comprend pas d'huile plastifiante. [0091] Alternativement, la composition peut comprendre une huile plastifiante. Dans ce cas, la quantité d'huile plastifiante est préférentiellement comprise dans un domaine allant de plus de 0 à 25 pce, de préférence de 3 à 15 pce. [0092] Toute huile plastifiante, parfois aussi appelée huile d'extension, qu'elle soit de nature aromatique ou non-aromatique connue pour ses propriétés plastifiantes vis-à-vis d'élastomères diéniques, est utilisable. A température ambiante (20°C), ces huiles, plus ou moins visqueuses, sont des liquides (c'est-à-dire, pour rappel, des substances ayant la capacité de prendre à terme la forme de leur contenant), par opposition notamment à des résines plastifiantes hydrocarbonées qui sont par nature solides à température 13 ambiante. [0093] Conviennent particulièrement les huiles plastifiantes choisies dans le groupe constitué par les huiles naphténiques (à basse ou haute viscosité, notamment hydrogénées ou non), les huiles paraffiniqucs, les huiles MES (Medium Extractcd Solvates), les huiles TDAE (Trcated Distillate Aromatic Extracts), les huiles minérales, les huiles végétales, les plastifiants éthers, les plastifiants esters, les plastifiants phosphates, les plastifiants sulfonates et les mélanges de ces composés. [0094] Par exemple, on peut citer ceux qui contiennent entre 12 et 30 atonies de carbone, par exemple le trioctyle phosphate. A titre d'exemples de plastifiants esters non aqueux et non hydrosolubles, on peut citer notamment les composés choisis dans le groupe constitué par les trimellitates, les pyromellitates, les phtalatcs, les 1,2-cyclohexane dicarhoxylates, les adipates, les azélaates, les séhacates, les tricsters de glycérol et les mélanges de ces composés. Parmi les triesters ci-dessus, on peut citer notamment des triesters de glycérol, de préférence constitués majoritairement (pour plus de 50 %, plus préférentiellement pour plus de 80 % en poids) d'un acide gras insaturé en C18, c'est-à-dire choisi dans le groupe constitué par l'acide oléique, l'acide linoléique, l'acide linolénique et les mélanges de ces acides. Plus préférentiellement, qu'il soit d'origine synthétique ou naturelle (cas par exemple d'huiles végétales de tournesol ou de colza), l'acide gras utilisé est constitué pour plus de 50% en poids, plus préférentiellement encore pour plus de 80% en poids d'acide oléique. De tels triesters (trioléates) à fort taux d'acide oléique sont bien connus, ils ont été décrits par exemple dans la demande WO 02/088238, à titre d'agents plastifiants dans des bandes de roulement pour pneumatiques. [0095] Préparation du flanc externe de l'invention [0096] Afin de préparer le flanc externe selon l'invention, on procède, de manière connue de l'homme de l'art, au mélange des élastomères avec les autres composants du flanc externe à savoir les charges, les plastifiants éventuels, la cire, ainsi que le système de réticulation et les éventuels autres ingrédients. L'homme du métier saura adapter l'ordre d'incorporation des ingrédients (en une fois ou en plusieurs étapes successives), la température et le temps de mélangeage. [0097] Ainsi par exemple, on procède pour les essais de la manière suivante : on introduit dans un mélangeur interne, rempli à environ 70% (plus ou moins 5%) et dont la température initiale de cuve est comprise entre 40°C et 80°C, successivement les élastomères, les charges, les plastifiants éventuels, la cire ainsi que les éventuels autres ingrédients à l'exception du système de réticulation. On conduit alors un travail thermomécanique (phase non-productive) en une étape, qui dure au total environ 3 à 4 minutes, jusqu'à atteindre une température maximale de « tombée » de 150°C. [0098] On récupère le mélange ainsi obtenu, on le refroidit puis on incorpore le système de 14 réticulation, par exemple du soufre et un accélérateur sur un mélangeur externe (homo-finisseur) à 30°C, en mélangeant le tout (phase productive) pendant un temps approprié (par exemple entre 5 et 12 min). [0099] Selon un autre mode de réalisation, tous les composants y compris le système de réti- culation peuvent être introduits successivement dans le mélangeur interne tel que décrit ci-dessus. Dans ce cas le mélange doit se faire jusqu'à une température de « tombée » inférieure ou égale à 130°C, préférentiellement inférieure ou égale à 120°C et notamment inférieure ou égale à 110°C. [0100] Dans certains modes de réalisation alternatifs, un ou plusieurs des élastomères (diénique et/ou thermoplastique) utilisés dans la composition peuvent être introduits sous forme de « masterbatch » ou prémélangés avec certains des composants de la composition. [0101] Les compositions ainsi obtenues sont ensuite calandrées soit sous la forme de plaques (épaisseur de 2 à 3 mm) ou feuilles fines de caoutchouc pour la mesure de leurs propriétés physiques ou mécaniques, soit extrudées sous la forme de flancs externes de pneumatique. [0102] Utilisation du flanc externe dans un bandage pneumatique [0103] Le flanc externe précédemment décrit est particulièrement bien adapté à une uti- lisation comme produit fini ou semi-fini, en caoutchouc, tout particulièrement dans un bandage pneumatique pour véhicule automobile tel qu'un véhicule de type deux roues, tourisme ou industriel. [0104] On comprendra aisément que, selon les domaines d'application spécifiques, les di- mensions et les pressions en jeu, le mode de mise en oeuvre de l'invention peuvent varier, le flanc externe comporte alors plusieurs modes d'utilisation préférentiels. [0105] EXEMPLES DE RÉALISATION DE L'INVENTION [0106] Le flanc externe précédemment décrit est avantageusement utilisable dans les bandages pneumatiques de tous types de véhicules, en particulier véhicules tourisme ou véhicules industriels tels que les poids-lourd. [0107] [fig.1] A titre d'exemple, la figure unique annexée représente de manière très schématique (sans respect d'une échelle spécifique), une coupe radiale d'un bandage pneumatique conforme à l'invention. [0108] Ce bandage pneumatique 1 comporte un sommet 2 renforcé par une armature de sommet ou ceinture 6, deux flancs externes 3 et deux bourrelets 4, chacun de ces bourrelets 4 étant renforcé avec une tringle 5. Le sommet 2 est surmonté d'une bande de roulement non représentée sur cette figure schématique. Une armature de carcasse 7 est enroulée autour des deux tringles 5 dans chaque bourrelet 4, le retournement 8 de cette armature 7 étant par exemple disposé vers l'extérieur du pneumatique 1 qui est ici représenté monté sur sa jante 9. L'armature de carcasse 7 est de manière connue en soi constituée d'au moins une nappe renforcée par des câbles dits « radiaux », par exemple textiles ou métalliques, c'est-à-dire que ces câbles sont disposés pratiquement parallèles les uns aux autres et s'étendent d'un bourrelet à l'autre de manière à former un angle compris entre 80° et 90° avec le plan circonférentiel médian (plan perpendiculaire à l'axe de rotation du pneumatique qui est situé à mi-distance des deux bourrelets 4 et passe par le milieu de l'armature de sommet 6). [0109] La paroi interne du bandage pneumatique 1 comporte une couche 10 étanche à l'air, par exemple d'épaisseur égale à environ 0,9 mm, du côté de la cavité interne 11 du bandage pneumatique 1. [0110] Le bandage pneumatique conforme à l'invention peut utiliser par exemple pour la composition de son flanc externe tel que défini ci-dessus, une composition conforme à la présente invention. [0111] Le pneumatique pourvu de son flanc externe tel que décrit ci-dessus est de préférence réalisé avant réticulation (ou cuisson). La réticulation est ensuite effectuée classiquement. [0112] Une variante de fabrication avantageuse, pour l'homme du métier des bandages pneu- matiques, consistera par exemple au cours d'une première étape, à déposer à plat la couche étanche à l'air directement sur un tambour de confection, sous la forme d'une couche ("skim") d'épaisseur adaptée, avant de recouvrir cette dernière avec le reste de la structure du bandage pneumatique, selon des techniques de fabrication bien connues de l'homme du métier. [0113] Tests [0114] Les propriétés des compositions élastomères et de certains de leurs constituants sont caractérisées comme indiqué ci-après. [0115] Mesure de résistance à l'ozone [0116] La résistance à l'ozone des matériaux est mesurée selon la méthode suivante : après cuisson, 10 éprouvettes sont mises sur un trapèze à différentes élongations allant de 10% à 100% par pas de 10% d'élongation. Les éprouvettes dites B15 sont issues d'une plaque MFTR (appelée Monsanto) dont les deux bourrelets situés aux extrémités servent au maintien de l'éprouvette. Les éprouvettes dites B15 ont les dimensions suivantes 78.5mm *15mm*1 5mna Au bout de 192 heures d'exposition à une température de 38°C et à un taux d'ozone de 50pphm (parties pour cent millions), on note chaque faciès en fonction du nombre et de la profondeur des craquelures. Cette notation subjective va de 0 à 5 (0 : pas de craquelures ; 1 à 4 présence de craquelures de plus en plus importantes et profondes ; 5 rupture de l'éprouvette). La moyenne des notations de toutes les déformations (plus la moyenne est faible, meilleure est la performance ozone) est retenue comme critère de classification. 16 [0117] Mesure de la performance Efflorescence [0118] Après une opération de découpage des plaques de mélange cuit, les éprouvettes d'épaisseur 2,5mm sont étuvées à 70°C pendant 12h sous air. Elles sont ensuite étuvées à 40 °C sous air pendant 4 semaines. Après sortie de l'étuve et exposition à température ambiante pendant 15 min, un stimulus mécanique est appliqué de manière à révéler l'efflorescence de la cire. Dans le cas présent, le stimulus mécanique consiste en une opération de grattage de l'éprouvette avec une lame métallique. On évalue ensuite l'ampleur du phénomène d'efflorescence (coloration blanche de la surface) au moyen d'une échelle subjective de valeurs qui est représentative de l'aspect final des échantillons. Les valeurs de cette échelle subjective qui ont été respectivement obtenues pour les échantillons testés peuvent varier de 0 à 3, et correspondent à la « notation efflorescence ». [0119] Ces valeurs allant de 0 à 3 correspondent aux aspects suivants pour les échantillons: 0 : Pas d'efflorescence. La surface grattée reste noire 1 : Légère efflorescence. 2 : Efflorescence modérée. 3 : Efflorescence totale. La surface grattée est blanche. [0120] Plus la valeur est faible, plus l'aspect de la performance en efflorescence est bonne, c'est-à-dire l'efflorescence faible. [0121] Evaluation de la sensation au toucher [0122] La sensation au toucher est évalué au moyen d'une échelle de valeurs qui est repré- sentative de l'aspect final des échantillons à l'issu du test précédent. Les valeurs de cette échelle qui ont été respectivement obtenues pour les échantillons testés peuvent varier de 0 à 3. [0123] Ces valeurs allant de 0 à 3 correspondent aux aspects suivants pour les échantillons: 0 : La surface est non collante et non grasse 1 : La surface est légèrement grasse 2 : La surface est grasse et collante 3 : La surface est excessivement grasse et collante : l'aspect est rédhibitoire [0124] Plus la valeur est faible, plus la sensation au toucher est bonne. [0125] Essais [0126] Des compositions de flanc externe, contenant des élastomères usuels, des charges renforçantes et des additifs correspondant aux témoins (Ti à T11 tableau 1) ont été préparées selon les méthodes connues de l'homme de l'art et similairement à la préparation des compositions de l'invention décrite plus haut. Ces compositions témoins ont été comparées à des compositions (C1 et C2 du tableau 1) conformes à l'invention. [0127] Le tableau 1 présente l'ensemble des compositions préparées. Les taux sont tous exprimés en pce. 17 [Tableauxl] Composition Tl T2 CI C2 T3 T4 T5 T6 T7 T8 T9 T10 T11 NR (1) 50 50 50 50 50 50 50 50 50 50 50 50 50 BR (2) 50 50 50 50 50 50 50 50 50 50 50 50 50 Noir de carbone (3) 50 50 50 50 50 50 50 50 50 50 50 50 50 Huile (4) 20 20 20 20 20 20 20 20 20 20 20 20 20 Cire anti-ozone (5) 2 2 2 2 2 2 2 2 2 2 2 2 2 Produit 1 (6) 0,5 1,0 2,5 3,0 - Produit 2 (7) 1,0 Produit 3 (8) 1,0 Produit 4 (9) 1,0 Produit 5 (10) 1.0 Produit 6 (11) 1,0 Produit? (12) 3,0 5,0 Produit 8 (13) 1,0 Antioxydant (14) 3 3 3 3 3 3 3 3 3 3 3 3 3 Acide stéarique 1,1 1,1 1,1 1,1 1,1 1,1 1,1 1,1 1,1 1,1 1,1 1,1 1,1 Oxyde de zinc 2,5 2,5 2,5 2,5 2,5 2,5 2,5 2,5 2,5 2,5 2,5 2,5 2,5 Accélérateur (15) 1,4 1,4 1,4 1,4 1,4 1,4 1,4 1,4 1,4 1,4 1,4 1,4 1,4 Soufre 1,4 1,4 1,4 1,4 1,4 1,4 1,4 1,4 1,4 1,4 1,4 1,4 1,4 [0128] Références du tableau 1 : (1) NR caoutchouc naturel (2) Butadiene Rubber Nd (3) Noir de carbone N683 (BET egale à 36rn2/g ; COAN 85m1/100g) (4) Huile MES de la société Exxon Mobil (5) Cire antiozone « Varazon 4959 » de la société SASOL (6) Produit 1 : Polyoxyéthylène 20 cetylether « Brij C20 » de la société CRODA dont la valeur de HLB est de 15,7 et la masse molaire de 1124g/mol (7) Produit 2 : Polyoxyéthylène 10 cetylether « Brij C10 » de la société CRODA dont la valeur de HLB est de 12,9 et la masse molaire de 683 g/mol 18 (8) Produit 3 : Polyoxydthylenc 2 cotyle-cher « Brij C2 » de la société CRODA dont la valeur de HLB est de 5,3 et la masse molaire de 330 g/mol (9) Produit 4 : Polyoxyéthylène (9) d'alcools en C13-C15 « Synperonic A9 » de la société CRODA dont la valeur de HLB est de 12,5 et la masse molaire moyenne sensiblement égale à 610 g/mol (10) Produit 5 : Polyoxyéthylène (11) d'alcools en C13-C15 « Synperonic Al 1 » de la société CRODA dont la valeur de HLB est de 13,9 et la masse molaire moyenne sensiblement égale à 698 g/mol (11) Produit 6 : Polyoxyéthylène (40) monostearate « Myrj S40 » de la société CRODA dont la valeur de HLB est de 16,9 et la niasse molaire de 2044 g/mol (12) Produit 7 : Polyalphaoléfine « Vyhar 103 », de la société Baker Hughes (13) Produit 8 : PEU-600 «Pluriol E 600» de la société BASF (14) 6PPD : N-1,3-dimethylbutyl-N'-phenyl-paraphenylènediamine (15) N-cyclohexy1-2-benzothiazyl-sulfenamide « Santocure CBS » de la société Solutia. [0129] Les compositions ont été testées selon les tests décrits précédemment de performance ozone, efflorescence et toucher. [0130] Le tableau 2 présente l'ensemble des résultats des compositions testées. nm indique des valeurs non mesurées. [Tableaux2] Performance Ti T2 Cl C2 T3 T4 T5 T6 T7 T8 T9 T10 Tli Ozone 0,0 0,0 0,0 0,0 0,0 nm* nm* nu' nm* nm* nm* 4,8 0,0 Efflorescence 3 3 1 0 0 2 3 3 3 3 2 0 2 Toucher 0 0 0 1 3 0 0 0 0 0 0 0 0 [0131] Les résultats présentés au table m 2 montrent que seules les compositions Cl et C2, conformes à l'invention permettent d'éviter l'efflorescence et la pénalisation du toucher, tout en présentant une très bonne résistance à l'ozone. 19 [Revendication I]